(57)【要約】【課題】撥水撥油性を有し、特に膜に付着した油性マジックの汚れを簡便に落とすことができる防汚性膜及びこうした防汚性膜を形成し得る防汚性膜形成用液組成物を提供する。【解決手段】防汚性膜は、膜表面に平均粒径０．１〜５．０μｍのシロキサン骨格の成分を含む粒が１００μｍ2当り７０〜５００個存在し、表面粗さＳｑが４５〜９５ｎｍであって、膜成分中のフッ素Ｆと炭素Ｃとケイ素Ｓｉの質量比が、Ｆ：Ｃ：Ｓｉ＝（０．５〜８）：（１４〜２１）：（７５〜８５）である。防汚性膜形成用液組成物は、シリカゾルゲルを主とする成分並びに溶媒を含み、シリカゾルゲルを１００質量％に対してシリカゾルゲルがペルフルオロアミン構造のフッ素含有官能基成分を０．５〜１０質量％と炭素数２〜７のアルキレン基成分を０．５〜２０質量％とメチル基成分を０．２〜１０質量％含み、溶媒が、炭素数１〜４のアルコール及び／又はこのアルコール以外の溶媒である。【選択図】なし【特許請求の範囲】
【請求項１】
膜表面に平均粒径０．１μｍ〜５．０μｍのシロキサン骨格の成分を含む粒が１００μｍ2当り７０個〜５００個存在し、表面粗さＳｑが４５ｎｍ〜９５ｎｍであって、膜成分中のフッ素（Ｆ）と炭素（Ｃ）とケイ素（Ｓｉ）の質量比が、Ｆ：Ｃ：Ｓｉ＝（０．５〜８）：（１４〜２１）：（７５〜８５）であることを特徴とする防汚性膜。
【請求項２】
シリカゾルゲルを主とする成分並びに溶媒を含み、
前記シリカゾルゲルを１００質量％とするときに、前記シリカゾルゲルが下記の一般式（１−１）で示されるペルフルオロアミン構造のフッ素含有官能基成分又は下記の一般式（１−２）で示されるペルフルオロエーテル構造のフッ素含有官能基成分を０．５質量％〜１０質量％と炭素数２〜７のアルキレン基成分を０．５質量％〜２０質量％とメチル基成分を０．２質量％〜１０質量％含み、
前記溶媒が、炭素数１〜４のアルコール及び／又は前記アルコール以外の溶媒であることを特徴とする防汚性膜形成用液組成物。
【化１】
2020122036.tif 000058
上記式（１−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【化２】
2020122036.tif 000059
上記式（１−２）中、ｍ及びｎは、それぞれ同一又は互いに異なる１〜６の整数である。また、また上記式（１−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【発明の詳細な説明】
【技術分野】
【０００１】
本発明は、撥水撥油性を有し、特に油性マジックの汚れを簡便に落とすことができる防汚性膜及びこうした防汚性膜を形成し得る液組成物に関するものである。
【背景技術】
【０００２】
従来、撥水撥油性を付与することができる化合物として、特定のペルフルオロアミン構造を有する含フッ素シラン化合物が開示されている（例えば特許文献１（要約）参照。）。この含フッ素シラン化合物は、炭素数８以上のペルフルオロアルキル基を含有せず、生体蓄積性や環境適応性の点で問題となるペルフルオロオクタンスルホン酸（ＰＦＯＳ）又はペルフルオロオクタン酸（ＰＦＯＡ）を生成する懸念がない化学構造でありながら、優れた撥水撥油性を付与することが可能であり、多種多様な用途に適用可能性を有するフッ素系シランカップリング剤として有用である特徴がある。
【０００３】
特許文献１に示される含フッ素シラン化合物を少量だけ添加して液組成物を調製すると、この液組成物により形成した膜に撥水撥油性を付与することができる。しかしこの含フッ素シラン化合物を一般的なアルコール溶媒とを混合して液組成物を調製した場合、この含フッ素シラン化合物の表面張力がアルコール溶媒の表面張力と大きく異なってしまう。このため、この液組成物を基材上にバーコーターで塗布した場合、塗膜に水玉模様やコーター筋が生じて、成膜性に劣る。更に含フッ素シラン化合物と溶媒だけを混合した液組成物で塗膜を形成した場合、塗膜の強度が低いうえ、塗膜の基材への密着性が十分でない。更に成膜した後の膜厚が、可視光線の波長程度（１００ｎｍ〜８００ｎｍ）である場合、液組成物を塗布した後の溶媒が揮発する乾燥過程でウェット膜厚が薄い部位から徐々に揮発していくときに、膜に虹色の干渉縞を発生する問題があった。
【０００４】
この問題を解決するために、本出願人は、シリカゾルゲルを主とする成分並びに溶媒を含み、シリカゾルゲルを１００質量％とするときに、このシリカゾルゲルが下記の一般式（１）で示されるペルフルオロアミン構造のフッ素含有官能基成分（Ｆ）を０．５質量％〜１０質量％と炭素数２〜７のアルキレン基成分（Ｇ）を０．５質量％〜２０質量％含み、溶媒が、水と炭素数１〜４のアルコールとの混合溶媒であるか、或いは炭素数１〜４のアルコールと前記アルコール以外の有機溶媒との混合溶媒であることを特徴とする膜形成用液組成物を提案した（特許文献２（請求項１）参照。）。
【０００５】
【化３】
2020122036.tif 000002
【先行技術文献】
【特許文献】
【０００６】
【特許文献１】特開２０１５−１９６６４４号公報
【特許文献２】国際公開２０１８／１２３１２６号公報
【発明の概要】
【発明が解決しようとする課題】
【０００７】
特許文献２に示される膜形成用液組成物を用いて、油汚れをした基材を拭き取った場合、油汚れは拭き取ることができるものの、油性マジックの汚れは、この液組成物を含浸した布で基材を複数回強く擦らないと、落とすことができないまだ解決すべき課題があった。
【０００８】
本発明の目的は、撥水撥油性を有し、特に油性マジックの汚れを簡便に落とすことができる防汚性膜及びこうした防汚性膜を形成し得る防汚性膜形成用液組成物を提供することにある。
【課題を解決するための手段】
【０００９】
本発明の第１の観点は、膜表面に平均粒径０．１μｍ〜５．０μｍのシロキサン骨格の成分を含む粒が１００μｍ2当り７０個〜５００個存在し、表面粗さＳｑが４５ｎｍ〜９５ｎｍであって、膜成分中のフッ素（Ｆ）と炭素（Ｃ）とケイ素（Ｓｉ）の質量比が、Ｆ：Ｃ：Ｓｉ＝（０．５〜８）：（１４〜２１）：（７５〜８５）であることを特徴とする防汚性膜である。
【００１０】
本発明の第２の観点は、シリカゾルゲルを主とする成分並びに溶媒を含み、前記シリカゾルゲルを１００質量％とするときに、前記シリカゾルゲル下記の一般式（１−１）で示されるペルフルオロアミン構造のフッ素含有官能基成分又は下記の一般式（１−２）で示されるペルフルオロエーテル構造のフッ素含有官能基成分を０．５質量％〜１０質量％と炭素数２〜７のアルキレン基成分を０．５質量％〜２０質量％とメチル基成分を０．２質量％〜１０質量％含み、前記溶媒が、炭素数１〜４のアルコール及び／又は前記アルコール以外の溶媒であることを特徴とする防汚性膜形成用液組成物である。
【００１１】
【化１】
2020122036.tif 000003
【００１２】
上記式（１−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【００１３】
【化２】
2020122036.tif 000004
【００１４】
上記式（１−２）中、ｍ及びｎは、それぞれ同一又は互いに異なる１〜６の整数である。また上記式（１−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【発明の効果】
【００１５】
本発明の第１の観点の防汚性膜では、膜表面に平均粒径０．１μｍ〜５．０μｍのシロキサン骨格の成分を含む粒が１００μｍ2当り７０個〜５００個存在するため、膜表面凹凸が生じることで、油性マジックのふき取り性の効果を有する。また防汚性膜の表面粗さＳｑが４５ｎｍ〜９５ｎｍであるため、良好な外観を維持しつつ油性マジックのふき取り性の効果を有する。更に膜成分中のフッ素（Ｆ）と炭素（Ｃ）とケイ素（Ｓｉ）の質量比が、Ｆ：Ｃ：Ｓｉ＝（０．５〜８）：（１４〜２１）：（７５〜８５）であるため、適切なフッ素含有量と適切な炭素含有量により、撥水並びに撥油性が付与され、良好な外観を維持しつつ油性マジックのふき取り性の効果を有する。
【００１６】
本発明の第２の観点の防汚性膜形成用液組成物では、液組成物がシリカゾルゲルを主成分とするため、高い強度の防汚性膜が得られ、かつ防汚性膜の基材への密着性が良好となる。また液組成物が上記の一般式（１−１）で示されるペルフルオロアミン構造のフッ素含有官能基成分又は上記の一般式（１−２）で示されるペルフルオロエーテル構造のフッ素含有官能基成分を０．５質量％〜１０質量％と炭素数２〜７のアルキレン基成分を０．５質量％〜２０質量％含むため、形成した防汚性膜に優れた撥水撥油性を付与することができる。またメチル基成分を０．２質量％〜１０質量％含むため、油性マジックの汚れを簡便に落とすことができる。また溶媒が、炭素数１〜４のアルコール及び／又は前記アルコール以外の溶媒であるため、防汚性膜を成膜性良く形成することができる。
【発明を実施するための形態】
【００１７】
次に本発明を実施するための形態を説明する。
【００１８】
〔防汚性膜形成用液組成物の製造方法〕
本実施形態の防汚性膜形成用液組成物の製造方法を説明する。この製造方法では、先ず、ケイ素アルコキシドとしてのテトラメトキシシラン又はテトラエトキシシランと、下記の一般式（２−１）又は下記の一般式（２−２）で示されるフッ素含有基成分としてのフッ素含有シランと、アルキレン基含有成分としてのエポキシ基含有シランと、メチル基成分としてのメチル基含有シランと、エタノール、２−プロパノール等のアルコールと、トルエン、キシレン等の芳香族炭化水素と、水とを混合して混合液を調製する。上記アルキレン基含有成分は、エポキシ基の開環反応によって得られるため、アルキレン基の元になるエポキシ基含有シランで混合する。次いでこの混合液と有機酸、無機酸又はチタン化合物からなる触媒とを混合してケイ素アルコキシドとエポキシ基含有シランとメチル基含有シランとを加水分解することにより加水分解物を調製する。この時点で、エポキシ基は、開環反応が生じ、アルキレン基が得られる。次にこの加水分解物に、炭素数１〜４のアルコール及び／又は前記アルコール以外の溶媒とを混合して、シリカゾルゲルを含む防汚性膜形成用液組成物を製造する。
【００１９】
【化４】
2020122036.tif 000005
【００２０】
上記式（２−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（２−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。更に上記式（２−１）中、Ｒ1及びＺはアルコキシ基である（ただし、ａは０〜３の整数）。
【００２１】
【化５】
2020122036.tif 000006
【００２２】
上記式（２−２）中、ｍ及びｎは、それぞれ同一又は互いに異なる１〜６の整数である。また上記式（２−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。更に上記式（２−２）中、Ｒ1及びＺはアルコキシ基である（ただし、ａは０〜３の整数）。
【００２３】
上記ケイ素アルコキシドとしては、具体的には、テトラメトキシシラン、そのオリゴマー又はテトラエトキシシラン、そのオリゴマーが挙げられる。例えば、硬度の高い防汚性膜を得る目的には、テトラメトキシシランを用いることが好ましく、一方、加水分解時に発生するメタノールを避ける場合は、テトラエトキシシランを用いることが好ましい。
【００２４】
上記アルキレン基成分として用いるエポキシ基含有シランとしては、具体的には、２−(３，４−エポキシシクロヘキシル)エチルトリメトキシシラン、３−グリシドキシプロピルメチルジメトキシシラン、３−グリシドキシプロピルメチルジエトキシシラン、３−グリシドキシプロピルトリメトキシシラン、３−グリシドキシプロピルトリエトキシシラン又は多官能エポキシシランが挙げられる。エポキシ基含有シランは、シリカゾル中のアルキレン基成分が０．５質量％〜２０質量％になるように添加する。アルキレン基成分が下限値の０．５質量％未満では、形成した膜に虹色の干渉縞が依然として発生しやすく、上限値の２０質量％を超えると、形成した膜の強度が低くなりやすい。アルキレン基成分を上記０．５質量％〜２０質量％の範囲含むと、形成した膜は虹色の干渉縞を発生しにくくなるのは、アルキレン基の成分となるエポキシ基が、加水分解重合過程において開環し重合に寄与し、膜成分中にアルキレン基として含有されることで、乾燥過程にレベリング性が改善し膜厚さが均一化されることによる。
【００２５】
上記メチル基成分として用いるメチル基含有シランとしては、メチルトリメトキシシラン、ジメチルトリエトキシシラン、のモノマーや、ＪＮＣ社製ＦＭ−０４４１、ＦＭ−４４１１、ＦＭ−ＤＡ２６、信越化学工業社製ＫＲ−５００等メチル基含有オリゴマー、重合体が挙げられる。メチル基成分は、シリカゾルゲル中に０．２質量％〜１０．０質量％含まれる。０．２質量％未満では、油性マジックのふき取り性の改善が現れず、１０．０質量％を超えると、膜外観が悪化する。
【００２６】
上記フッ素含有官能基成分は加水分解物のシリカゾルゲル１００質量％に対して０．５質量％〜１０質量％含まれる。好ましい含有割合は１．０質量％〜１０質量％である。フッ素含有官能基成分が下限値の０．５質量％未満では、形成した膜に撥水撥油性の防汚性が生じにくく、上限値の１０質量％を超えると、成膜性に劣り、防汚性の機能を発現しにくい。
【００２７】
フッ素含有官能基成分として用いるフッ素含有シランは、上記一般式（２−１）で示される。上記式（２−１）中の含窒素ペルフルオロアルキル基としては、より具体的には、下記式（３）〜（１４）で示されるペルフルオロアミン構造を挙げることができる。
【００２８】
【化６】
2020122036.tif 000007
【００２９】
【化７】
2020122036.tif 000008
【００３０】
【化８】
2020122036.tif 000009
【００３１】
【化９】
2020122036.tif 000010
【００３２】
【化１０】
2020122036.tif 000011
【００３３】
【化１１】
2020122036.tif 000012
【００３４】
【化１２】
2020122036.tif 000013
【００３５】
【化１３】
2020122036.tif 000014
【００３６】
【化１４】
2020122036.tif 000015
【００３７】
【化１５】
2020122036.tif 000016
【００３８】
【化１６】
2020122036.tif 000017
【００３９】
【化１７】
2020122036.tif 000018
【００４０】
また、上記式（２−１）中のＸ１としては、下記式（１５）〜（１９）で示される構造を挙げることができる。なお、下記式（１５）はエーテル結合、下記式（１６）はエステル結合、下記式（１７）はアミド結合、下記式（１８）はウレタン結合、下記式（１９）はスルホンアミド結合を含む例を示している。
【００４１】
【化１８】
2020122036.tif 000019
【００４２】
【化１９】
2020122036.tif 000020
【００４３】
【化２０】
2020122036.tif 000021
【００４４】
【化２１】
2020122036.tif 000022
【００４５】
【化２２】
2020122036.tif 000023
【００４６】
ここで、上記式（１５）〜（１９）中、Ｒ2及びＲ3は炭素数が０から１０の炭化水素基、Ｒ4は水素原子または炭素数１から６の炭化水素基である。Ｒ2及びＲ3の炭化水素基の例とは、メチレン基、エチレン基等のアルキレン基が挙げられ、Ｒ4の炭化水素基の例とは、メチル基、エチル基等のアルキル基の他、フェニル基、ビニル基等も挙げられる。
【００４７】
また、上記式（２−１）中、Ｒ1は、加水分解基のメトキシ基、エトキシ基等が挙げられる。
【００４８】
また、上記式（２−１）中、Ｚは、加水分解されてＳｉ−Ｏ−Ｓｉ結合を形成可能な加水分解性基であれば特に限定されるものではない。このような加水分解性基としては、具体的には、例えば、メトキシ基、エトキシ基、プロポキシ基、ブトキシ基などのアルコキシ基、フェノキシ基、ナフトキシ基などのアリールオキシ基、ベンジルオキシ基、フェネチルオキシ基などのアラルキルオキシ基、アセトキシ基、プロピオニルオキシ基、ブチリルオキシ基、バレリルオキシ基、ピバロイルオキシ基、ベンゾイルオキシ基などのアシルオキシ基等が挙げられる。これらの中でも、メトキシ基、エトキシ基を適用することが好ましい。
【００４９】
ここで、上記式（２−１）で表されるペルフルオロアミン構造を有するフッ素含有シランの具体例としては、例えば、下記式（２０）〜（３４）で表される構造が挙げられる。なお、下記式（２０）〜（３４）中、Ｒはメチル基又はエチル基である。
【００５０】
【化２３】
2020122036.tif 000024
【００５１】
【化２４】
2020122036.tif 000025
【００５２】
【化２５】
2020122036.tif 000026
【００５３】
【化２６】
2020122036.tif 000027
【００５４】
【化２７】
2020122036.tif 000028
【００５５】
【化２８】
2020122036.tif 000029
【００５６】
【化２９】
2020122036.tif 000030
【００５７】
【化３０】
2020122036.tif 000031
【００５８】
【化３１】
2020122036.tif 000032
【００５９】
【化３２】
2020122036.tif 000033
【００６０】
【化３３】
2020122036.tif 000034
【００６１】
【化３４】
2020122036.tif 000035
【００６２】
【化３５】
2020122036.tif 000036
【００６３】
【化３６】
2020122036.tif 000037
【００６４】
【化３７】
2020122036.tif 000038
【００６５】
またフッ素含有シランは、上記一般式（２−２）で示される。上記式（２−２）中のペルフルオロエーテル基としては、より具体的には、下記式（３５）〜（４１）で示されるペルフルオロエーテル構造を挙げることができる。
【００６６】
【化３８】
2020122036.tif 000039
【００６７】
【化３９】
2020122036.tif 000040
【００６８】
【化４０】
2020122036.tif 000041
【００６９】
【化４１】
2020122036.tif 000042
【００７０】
【化４２】
2020122036.tif 000043
【００７１】
【化４３】
2020122036.tif 000044
【００７２】
【化４４】
2020122036.tif 000045
【００７３】
ここで、上記式（２−２）で表されるペルフルオロエーテル構造を有するフッ素含有シランの具体例としては、例えば、下記式（４２）〜（４９）で表される構造が挙げられる。
【００７４】
【化４５】
2020122036.tif 000046
【００７５】
【化４６】
2020122036.tif 000047
【００７６】
【化４７】
2020122036.tif 000048
【００７７】
【化４８】
2020122036.tif 000049
【００７８】
【化４９】
2020122036.tif 000050
【００７９】
【化５０】
2020122036.tif 000051
【００８０】
【化５１】
2020122036.tif 000052
【００８１】
【化５２】
2020122036.tif 000053
【００８２】
上記炭素数１〜４の範囲にあるアルコールは、この範囲にある１種又は２種以上のアルコールが挙げられる。このアルコールとしては、例えば、メタノール（沸点６４．７℃）、エタノール（沸点約７８．３℃）、プロパノール（ｎ−プロパノール（沸点９７−９８℃）、イソプロパノール（沸点８２．４℃））が挙げられる。特にメタノール又はエタノールが好ましい。これらのアルコールは、ケイ素アルコキドとの混合がしやすいためである。ケイ素アルコキシド及びエポキシ基含有シランに炭素数１〜４の範囲にあるアルコールを添加して、好ましくは１０℃〜３０℃の温度で５分〜２０分間撹拌することにより混合液を調製する。
【００８３】
〔加水分解物の調製〕
上記調製された混合液と有機酸、無機酸又はチタン化合物からなる触媒とを混合する。このとき液温を好ましくは３０℃〜８０℃の温度に保持して好ましくは１時間〜２４時間撹拌する。これにより、混合液中のケイ素アルコキシドとエポキシ基含有シランとメチル基含有シランとが加水分解される。有機酸、無機酸又はチタン化合物は加水分解反応を促進させるための触媒として機能する。有機酸としてはギ酸、シュウ酸が例示され、無機酸としては塩酸、硝酸、リン酸が例示され、チタン化合物としてはテトラプロポキシチタン、テトラブトキシチタン、テトライソプロポキシチタン、乳酸チタン等が例示される。触媒は上記のものに限定されない。
【００８４】
炭素数１〜４の範囲にあるアルコールは、加水分解物を１００質量％とするときに、２０質量％〜９８質量％含まれることが好ましい。このアルコールの割合を前記範囲に限定したのは、アルコールの割合が下限値未満では、ケイ素アルコキシドが、溶液中に溶解せずに分離しやすく、加水分解反応中に反応液がゲル化しやすい。一方、上限値を超えると、加水分解に必要な水、触媒量が相対的に少なくなるために、加水分解の反応性が低下して、重合が進みにくく、防汚性膜の密着性が低下しやすくなる。
【００８５】
加水分解物中のＳｉＯ2濃度（ＳｉＯ2分）は１質量％〜４０質量％であるものが好ましい。加水分解物のＳｉＯ2濃度が下限値未満では、重合が不十分であり、防汚性膜の密着性の低下やクラックの発生が起こりやすく、上限値を超えると、加水分解により生じた水の割合が相対的に高くなりケイ素アルコキシドが溶解しにくく、反応液がゲル化しやすくなる。
【００８６】
上述したように、本実施の形態のフッ素含有シランは、窒素原子に炭素数が６以下の短鎖長のペルフルオロアルキル基、又は酸素原子に炭素数が６以下の短鎖長のペルフルオロエーテル基をそれぞれ１以上有する構造となっていて、分子内のフッ素含有率が高いため、形成した防汚性膜に優れた撥水撥油性を付与することができる。
【００８７】
炭素数１〜４のアルコールとともに用いられるアルコール以外の溶媒としては、沸点が１２０℃以上１６０℃未満の第１溶媒と、沸点が１６０℃以上２２０℃以下の第２溶媒が挙げられる。第１溶媒は沸点が１２０℃未満の炭素数１〜４の範囲にあるアルコールと第２溶媒の中間の沸点を有することから、塗膜の乾燥時に前記アルコールと第２溶媒の沸点差に伴う塗膜の乾燥速度の大きな差を緩和する作用があり、第２溶媒は第１溶媒よりも高沸点であり、塗膜の乾燥速度が遅いことから塗膜の急激な乾燥を防止して急激な乾燥に伴う膜の不均一性を防止する作用があり、前記アルコールは沸点が最も低いことから塗膜の乾燥を速くする作用がある。このように沸点の異なる３種類の溶媒を用いることにより溶媒の乾燥速度を調整して、より的確にかつ効率的に塗膜を成膜性良く形成することができる。この他、アルコール以外の溶媒として、イオン交換水ような水、トルエン等の沸点が１２０℃未満の有機溶媒が挙げられる。
【００８８】
第１溶媒を例示すれば、２−メトキシエタノール（沸点１２５℃）、２−エトキシエタノール（沸点１３６℃）、２−イソプロポキシエタノール（沸点１４２℃）、１−メトキシ−２−プロパノール（沸点１２０℃）及び１−エトキシ−２−プロパノール（沸点１３２℃）からなる群より選ばれた１種又は２種以上の溶媒が挙げられる。また第２溶媒を例示すれば、ジアセトンアルコール（沸点１６９℃）、ジエチレングリコールモノメチルエーテル（沸点１９４℃）、Ｎ−メチルピロリドン（沸点２０２℃）及び３−メトキシ−３−メチル−１−ブタノール（沸点１７３℃）からなる群より選ばれた１種又は２種以上の溶媒が挙げられる。
【００８９】
〔防汚性膜形成用液組成物〕
本実施の形態の防汚性膜形成用液組成物は、上記製造方法で製造され、シリカゾルゲルを主とする成分並びに溶媒を含み、このシリカゾルゲルを１００質量％とするときに、シリカゾルゲルが上記の一般式（１−１）で示されるペルフルオロアミン構造のフッ素含有官能基成分又は上記の一般式（１−２）で示されるペルフルオロエーテル構造のフッ素含有官能基成分を０．５質量％〜１０質量％と炭素数２〜７のアルキレン基を０．５質量％〜２０質量％とメチル基成分を０．２質量％〜１０質量％含み、上記溶媒が、炭素数１〜４のアルコール及び／又は前記アルコール以外の溶媒であることを特徴とする。
【００９０】
上記シリカゾルゲルは、上記の一般式（１−１）で示されるペルフルオロアミン構造のフッ素含有官能基成分と炭素数２〜７のアルキレン基成分を含む。より具体的には、上述した式（３）〜（３４）で示されるペルフルオロアミン構造を挙げることができる。
また上記シリカゾルゲルは、上記の一般式（１−２）で示されるペルフルオロエーテル構造のフッ素含有官能基成分と炭素数２〜７のアルキレン基成分を含む。より具体的には、上述した式（３５）〜（４９）で示されるペルフルオロエーテル構造を挙げることができる。
【００９１】
本実施の形態の防汚性膜形成用液組成物がシリカゾルゲルを主成分として含むため、防汚性膜の基材への密着性に優れ、高い強度の防汚性膜が得られる。またシリカゾルゲルが上記一般式（１−１）で示されるペルフルオロアミン構造又は上記一般式（１−２）で示されるペルフルオロエーテル構造であるため、撥水並びに撥油の効果がある。シリカゾルゲル中のフッ素含有官能基成分の含有割合が０．５質量％未満では形成した膜に撥水撥油性の防汚機能を付与できず、１０質量％を超えると防汚性膜の弾き等が発生し成膜性に劣る。好ましいフッ素含有官能基成分の含有割合は０．６質量％〜５質量％である。またシリカゾルゲル中の炭素数２〜７のアルキレン基成分の含有割合が０．５質量％未満では、防汚性膜の干渉縞が発生する不具合があり、２０質量％を超えると膜強度が不足する不具合がある。好ましい炭素数２〜７のアルキレン基成分の含有割合は１質量％〜１０質量％である。一方、炭素数が８以上では膜強度が不足する不具合がある。好ましいアルキレン基の炭素数は３〜５である。またシリカゾルゲル中のメチル基成分の含有割合が１質量％未満では、油性マジックの汚れが簡便に落ちず、１０質量％を超えると成膜後、膜が白化し、外観を損ねる。
【００９２】
〔防汚性膜の形成方法〕
本実施の形態の防汚性膜は、例えば、基材であるステンレス鋼（ＳＵＳ）、鉄、アルミニウム等の金属板上、窓ガラス、鏡等のガラス上、タイル上、ポリ塩化ビニル（ＰＶＣ）等のプラスチック上、又はポリエチレンテレフタレート（ＰＥＴ）、ポリブチレンテレフタレート、ポリエチレンナフタレート等のポリエステルフィルム上に、上記液組成物を、スクリーン印刷法、バーコート法、ダイコート法、ドクターブレード、スピン法等により塗布した後に、室温乾燥もしくは乾燥機等により室温〜１３０℃の温度で乾燥させることにより、形成される。
【００９３】
〔防汚性膜〕
本実施の形態の防汚性膜は、膜表面に平均粒径０．１μｍ〜５．０μｍのシロキサン骨格の成分を含む粒が１００μｍ2当り７０個〜５００個存在する。粒がシロキサン骨格の成分であることは、走査型電子顕微鏡・エネルギー分散型Ｘ線分光装置（ＳＥＭ−ＥＤＸ）による元素分析により測定することができる。粒の平均粒径が０．１μｍ未満では、膜の凹凸が少過ぎるため、油性マジックのふき取り性に劣り、５．０μｍを超えると膜表面が荒れて外観が悪化する。好ましい平均粒径は０．２μｍ〜４μｍである。この平均粒径はレーザー顕微鏡にて観察した粒子サイズを計測し、算術平均して求められる。また１００μｍ2当りの粒の数が７０個未満では、膜の凹凸が少過ぎるため、油性マジックのふき取り性の改善が見られず、又は膜表面が荒れて外観が悪化する。５００個を超えると、膜の凹凸が多過ぎるため、外観が悪化する。好ましい粒の個数は１００個〜４００個である。防汚性膜の表面粗さＳｑは４５ｎｍ〜９５ｎｍである。この表面粗さが４５ｎｍ未満では、凹凸が小さ過ぎるため、油性マジックのふき取り性に劣り、９５ｎｍを超えると、凹凸が大き過ぎるため、外観が悪化する。好ましい表面粗さは５０ｎｍ〜８０ｎｍである。更に膜成分中のフッ素（Ｆ）と炭素（Ｃ）とケイ素（Ｓｉ）の質量比が、Ｆ：Ｃ：Ｓｉ＝（０．５〜８）：（１４〜２１）：（７５〜８５）である。この範囲内であれば、適切な撥水撥油性の膜が得られ、油性マジックのふき取り性と膜の良好な外観性を両立した効果を有し、フッ素が少過ぎる場合には、撥油性に劣り、滑り性も悪くなる。炭素が多過ぎる場合には、親油性が強くなり過ぎ、油性マジックの拭き取り性も悪化する。好ましい質量比は、Ｆ：Ｃ：Ｓｉ＝（０．６〜６）：（５〜２０）：（７７〜８４）である。
【実施例】
【００９４】
次に本発明の実施例を比較例とともに詳しく説明する。
＜実施例１＞
ケイ素アルコキシドとしてのテトラメトキシシラン（ＴＭＯＳ）の３〜５量体（三菱化学社製、商品名：ＭＫＣシリケートＭＳ５１）８．０１ｇと、メチル基含有シランのオリゴマータイプ（ＪＮＣ社製、商品名：ＦＭ−４４１１）０．０９ｇと、式（３１）で表わされるフッ素含有シラン０．０９ｇと、エポキシ基含有シランとして、γ―グリシドキシプロピルトリメトキシシラン（信越化学工業社製、商品名：ＫＢＭ−４０３）０．８１ｇと、エタノール（ＥｔＯＨ）（沸点７８．３℃）１０．５ｇとに、トルエン１０．５ｇを有機溶媒として添加し、更にイオン交換水０．００６ｇを添加して、セパラブルフラスコ内で２５℃の温度で５分間撹拌することにより混合液を調製した。またこの混合液に、触媒として酢酸０．０３ｇを添加し、４０℃で２時間撹拌した。これにより、シリカゾル加水分解物Ｉを調製した。得られたシリカゾルゲルである加水分解物Ｉをエタノール、１−プロパノール、２−プロパノールの混合液（比率  ８５：１０：５）で５倍に希釈して、液組成物が得られた。加水分解物Ｉ（シリカゾルゲル）を作るための液組成を表１に、シリカゾルゲルと溶媒を含む液組成物を表２に、加水分解物Ｉ（シリカゾルゲル）の組成を表３にそれぞれ示す。
【００９５】
【表１】
2020122036.tif 000054
【００９６】
【表２】
2020122036.tif 000055
【００９７】
【表３】
2020122036.tif 000056
【００９８】
＜実施例２〜７及び比較例１〜２＞
表１〜表３に示すように、ケイ素アルコキシド、フッ素含有シラン、アルキレン基含有シラン、メチル基含有シラン、水、エタノール（ＥｔＯＨ）、トルエン、触媒を用い、実施例１と同様にして、実施例２〜７及び比較例１〜２の加水分解物II〜IX及び液組成物を得た。
【００９９】
＜比較試験及び評価＞
実施例１〜７及び比較例１〜２で得られた９種類の液組成物を、バーコーター（安田精機製作所製、型番No.３）を用いて、厚さ２ｍｍ、たて１５０ｍｍ、よこ７５ｍｍのＳＵＳ基材上にそれぞれ乾燥後の厚さが０．５〜１μｍとなるように塗布し、９種類の塗膜を形成した。ここで、先ずバーコーターによる塗布時の成膜性を評価した。続いてすべての塗膜を室温にて、２０時間乾燥して９種類の防汚性が付与された膜を得た。これらの膜について、膜表面の撥水性、撥油性、ｎ−ヘキサデカンの転落性、膜の基材への密着性、油性マジック汚れの拭き取り性、膜表面の粒の有無と粒のサイズ、膜の表面粗さ及び膜成分中のフッ素とケイ素と炭素の質量比を次の方法で測定して評価した。これらの結果を表４に示す。なお、表４では、ｎ−ヘキサデカンを単に「ＨＤ」と表記している。
【０１００】
【表４】
2020122036.tif 000057
【０１０１】
(1) 成膜性
成膜性は、膜を目視にて評価した。膜全体に弾き、筋等の発生がなく、液組成物を均一に塗布できたものは「良好」とし、膜の一部に僅かに弾き、筋等が生じたものは「可」とし、膜全体に弾き、筋等が生じたものは「不良」とした。
【０１０２】
(2) 膜表面の撥水性（接触角）
協和界面科学製ドロップマスターＤＭ−７００を用いて、シリンジに２２℃±１℃のイオン交換水を準備し、シリンジの針の先端から２μＬの液滴を飛び出した状態にする。次いで評価するＳＵＳ基材上の防汚性膜をこの液滴に近づけて防汚性膜に液滴を付着させる。この付着した水の接触角を測定した。静止状態で水が膜表面に触れた１秒後の接触角をθ／２法により解析した値を水の接触角とし、膜表面の撥水性を評価した。
【０１０３】
(3) 膜表面の撥油性（接触角）
協和界面科学製ドロップマスターＤＭ−７００を用いて、シリンジに２２℃±１℃のｎ−ヘキサデカンを準備し、シリンジの針の先端から２μＬの液滴を飛び出した状態にする。次いで評価するＳＵＳ基材上の防汚性膜をこの液滴に近づけて防汚性膜に液滴を付着させる。この付着したｎ−ヘキサデカンの接触角を測定した。静止状態でｎ−ヘキサデカンが膜表面に触れた１秒後の接触角をθ／２法により解析した値をｎ−ヘキサデカンの接触角とし、膜表面の撥油性を評価した。膜の表面状態が凸凹になって荒れていると通常よりも高い値を示すため、接触角が高過ぎる場合には、成膜性が不良であるとの判断基準となる。
【０１０４】
(4) ｎ−ヘキサデカンの転落性試験
協和界面科学製ドロップマスターＤＭ−７００を用いて、シリンジに２５℃±１℃のｎ−ヘキサデカンを準備し、水平に置いたＳＵＳ基材上にシリンジからｎ−ヘキサデカンを９μＬの液滴を滴下し、基材を２度／分の速度で傾斜させ、ｎ−ヘキサデカンの液滴が移動開始するときの基材の傾けた角度を測定した。(3)の接触角が低くてもこの転落角度が小さい方が防汚性が高いことを意味する。
【０１０５】
(5) 膜の基材への密着性
７５ｍｍ×１５０ｍｍ×厚さ２ｍｍのＳＵＳ３０４基材上に塗膜を形成した。塗膜の上に、セロファンテープを貼り付けた後、テープを剥がしたときに、塗膜がテープ側に全く付かなかった場合を密着性が「良好」であるとし、塗膜の大部分がテープ側に貼り付き、ＳＵＳ基材界面で塗膜が剥がれてしまった場合を密着性が「不良」であるとした。
【０１０６】
(6) 油性マジック汚れの拭き取り性
塗膜の上に、油性マジック［寺西化学工業（株）製  マジックインキ（登録商標）ＮＯ．７００ゴクホソ（黒）］で長さ３ｃｍの直線を書き、３０分後に、ベンコット（旭化成社製）にて、書いた部分を擦った。擦った回数が１〜２回で油性マジックが容易に拭き取れたものを「良好」とし、３回以上擦って油性マジックが拭き取れたものを「可」とし、何回擦っても拭き取れなかったもの、又は塗膜が剥離してしまったものを「不可」とした。
【０１０７】
(7) 膜表面の観察
走査型レーザー顕微鏡（ＬＥＸＴ  ＯＬＳ４５００：オリンパス社製）にて、１００μｍ2当りの塗膜を観察し、塗膜１００μｍ2当り７０〜５００個の粒が存在するか否か、また存在する場合には、粒の大きさ（平均粒径）を観察した。
【０１０８】
(8) 膜の表面粗さ
走査型レーザー顕微鏡（ＬＥＸＴ  ＯＬＳ４５００：オリンパス社製）にて、塗膜面の凹凸を計測し、表面粗さとして二乗平均平方根高さＳｑ値を算出した。
【０１０９】
(9) 膜成分中のフッ素とケイ素と炭素の質量比
塗膜を走査型電子顕微鏡・エネルギー分散型Ｘ線分光装置（ＳＥＭ−ＥＤＸ、日立ハイテクノロジー社製、ＳＵ−１５００）により塗膜の元素分析を行い、フッ素とケイ素と炭素の質量比を求めた。
【０１１０】
表４から明らかなように、比較例１の液組成物では、シリカゾルゲル中、メチル基成分が存在しないため、膜表面に粒が存在せず、表面粗さＳｑ値に関しても４２ｎｍと低く、表面の凹凸が少ないこと、並びに、Ｆ：Ｃ：Ｓｉの比率にて、Ｃ値が１３．８と低いことから、撥水性と滑り性がやや悪化するため、油性マジック汚れの拭き取り性は「可」であった。それ以外の評価項目については、成膜性、塗膜の撥水撥油性、ヘキサデカンの転落角、膜の基材への密着性はすべて良好であった。
【０１１１】
また比較例２の液組成物では、シリカゾルゲル中、メチル基成分が１１．２質量％と多過ぎたため、成膜性が「不可」であり、膜表面に粒が存在したが、粒のサイズが８．０μｍと大き過ぎた。また、粒子の数も６０個と少ないこと、表面粗さＳｑ値も１２０ｎｍと大き過ぎることから、油性マジック汚れの拭き取り性は「可」であった。塗膜の撥水撥油性は良好であったが、ヘキサデカンの転落性がやや劣っていた。膜の基材への密着性は良好であった。
【０１１２】
これに対して、表４から明らかなように、実施例１〜７の液組成物では、成膜性、塗膜の撥水撥油性、ヘキサデカンの転落角、膜の基材への密着性はすべて良好であった。また膜表面にはすべて粒が７０個〜５００個の範囲内で存在し、その平均粒径は０．１μｍ〜５．０μｍの範囲内にあった。また、Ｆ：Ｃ：Ｓｉの比率も、（０．５〜８）：（１４〜２１）：（７５〜８５）の範囲内にあった。この結果、油性マジック汚れの拭き取り性は良好であった。
【産業上の利用可能性】
【０１１３】
本発明の防汚性膜形成用液組成物は、機械油を使用する工場、油が飛散する厨房、油蒸気が立ちこめるレンジフード、換気扇、冷蔵庫扉等において、油汚れを防止する分野及び事務機器等の汚れを防止する分野に用いられる。
【手続補正書】
【提出日】平成31年4月5日(2019.4.5)
【手続補正１】
【補正対象書類名】明細書
【補正対象項目名】０００１
【補正方法】変更
【補正の内容】
【０００１】
本発明は、撥水撥油性を有し、特に膜に付着した油性マジックの汚れ（以下、単に「油性マジックの汚れ」ということもある。）を簡便に落とすことができる防汚性膜及びこうした防汚性膜を形成し得る液組成物に関するものである。
【手続補正２】
【補正対象書類名】明細書
【補正対象項目名】０００７
【補正方法】変更
【補正の内容】
【０００７】
特許文献２に示される膜形成用液組成物を基材上に塗布して塗膜を形成した後、塗膜に油性マジックの汚れが付着して長期間経過したときに、油性マジックの汚れは、布で基材を複数回強く擦らないと、落とすことができないまだ解決すべき課題があった。
【手続補正３】
【補正対象書類名】明細書
【補正対象項目名】００１５
【補正方法】変更
【補正の内容】
【００１５】
本発明の第１の観点の防汚性膜では、膜表面に平均粒径０．１μｍ〜５．０μｍのシロキサン骨格の成分を含む粒が１００μｍ2当り７０個〜５００個存在するため、膜表面凹凸が生じることで、油性マジックの汚れのふき取り性（以下、単に「油性マジックの拭き取り性」という。）の効果を有する。また防汚性膜の表面粗さＳｑが４５ｎｍ〜９５ｎｍであるため、良好な外観を維持しつつ油性マジックのふき取り性の効果を有する。更に膜成分中のフッ素（Ｆ）と炭素（Ｃ）とケイ素（Ｓｉ）の質量比が、Ｆ：Ｃ：Ｓｉ＝（０．５〜８）：（１４〜２１）：（７５〜８５）であるため、適切なフッ素含有量と適切な炭素含有量により、撥水並びに撥油性が付与され、良好な外観を維持しつつ油性マジックのふき取り性の効果を有する。
【手続補正４】
【補正対象書類名】明細書
【補正対象項目名】００４６
【補正方法】変更
【補正の内容】
【００４６】
ここで、上記式（１５）〜（１９）中、Ｒ2及びＲ3は炭素数が０から１０の炭化水素基、Ｒ4は水素原子または炭素数１から６の炭化水素基である。Ｒ2及びＲ3の炭化水素基の例とは、メチレン基、エチレン基等のアルキレン基が挙げられ、Ｒ4の炭化水素基の例とは、メチル基、エチル基等のアルキル基の他、フェニル基も挙げられる。
【手続補正５】
【補正対象書類名】明細書
【補正対象項目名】００８０
【補正方法】変更
【補正の内容】
【００８０】
【化５１】
2020122036.tif 000060
【手続補正６】
【補正対象書類名】明細書
【補正対象項目名】００８１
【補正方法】変更
【補正の内容】
【００８１】
【化５２】
2020122036.tif 000061
【手続補正７】
【補正対象書類名】明細書
【補正対象項目名】００９９
【補正方法】変更
【補正の内容】
【００９９】
＜比較試験及び評価＞
実施例１〜７及び比較例１〜２で得られた９種類の液組成物を、バーコーター（安田精機製作所製、型番No.３）を用いて、厚さ２ｍｍ、たて１５０ｍｍ、よこ７５ｍｍのＳＵＳ３０４基材上にそれぞれ乾燥後の厚さが０．５〜１μｍとなるように塗布し、９種類の塗膜を形成した。ここで、先ずバーコーターによる塗布時の成膜性を評価した。続いてすべての塗膜を室温にて、２０時間乾燥して９種類の防汚性が付与された膜を得た。これらの膜について、膜表面の撥水性、撥油性、ｎ−ヘキサデカンの転落性、膜の基材への密着性、油性マジック汚れの拭き取り性、膜表面の粒の有無と粒のサイズ、膜の表面粗さ及び膜成分中のフッ素とケイ素と炭素の質量比を次の方法で測定して評価した。これらの結果を表４に示す。なお、表４では、ｎ−ヘキサデカンを単に「ＨＤ」と表記している。
【手続補正８】
【補正対象書類名】明細書
【補正対象項目名】０１００
【補正方法】変更
【補正の内容】
【０１００】
【表４】
2020122036.tif 000062
【手続補正９】
【補正対象書類名】明細書
【補正対象項目名】０１０２
【補正方法】変更
【補正の内容】
【０１０２】
(2) 膜表面の撥水性（接触角）
協和界面科学製ドロップマスターＤＭ−７００を用いて、シリンジに２２℃±１℃のイオン交換水を準備し、シリンジの針の先端から２μＬの液滴を飛び出した状態にする。次いで評価するＳＵＳ３０４基材上の防汚性膜をこの液滴に近づけて防汚性膜に液滴を付着させる。この付着した水の接触角を測定した。静止状態で水が膜表面に触れた１秒後の接触角をθ／２法により解析した値を水の接触角とし、膜表面の撥水性を評価した。
【手続補正１０】
【補正対象書類名】明細書
【補正対象項目名】０１０３
【補正方法】変更
【補正の内容】
【０１０３】
(3) 膜表面の撥油性（接触角）
協和界面科学製ドロップマスターＤＭ−７００を用いて、シリンジに２２℃±１℃のｎ−ヘキサデカンを準備し、シリンジの針の先端から２μＬの液滴を飛び出した状態にする。次いで評価するＳＵＳ３０４基材上の防汚性膜をこの液滴に近づけて防汚性膜に液滴を付着させる。この付着したｎ−ヘキサデカンの接触角を測定した。静止状態でｎ−ヘキサデカンが膜表面に触れた１秒後の接触角をθ／２法により解析した値をｎ−ヘキサデカンの接触角とし、膜表面の撥油性を評価した。膜の表面状態が凸凹になって荒れていると通常よりも高い値を示すため、接触角が高過ぎる場合には、成膜性が不良であるとの判断基準となる。
【手続補正１１】
【補正対象書類名】明細書
【補正対象項目名】０１０４
【補正方法】変更
【補正の内容】
【０１０４】
(4) ｎ−ヘキサデカンの転落性試験
協和界面科学製ドロップマスターＤＭ−７００を用いて、シリンジに２５℃±１℃のｎ−ヘキサデカンを準備し、水平に置いたＳＵＳ３０４基材上にシリンジからｎ−ヘキサデカンを９μＬの液滴を滴下し、基材を２度／分の速度で傾斜させ、ｎ−ヘキサデカンの液滴が移動開始するときの基材の傾けた角度を測定した。(3)の接触角が低くてもこの転落角度が小さい方が防汚性が高いことを意味する。
【手続補正１２】
【補正対象書類名】明細書
【補正対象項目名】０１１０
【補正方法】変更
【補正の内容】
【０１１０】
表４から明らかなように、比較例１の液組成物では、シリカゾルゲル中、メチル基成分が存在しないため、膜表面に粒が存在せず、表面粗さＳｑ値に関しても４２ｎｍと低く、表面の凹凸が少ないこと、並びに、Ｆ：Ｃ：Ｓｉの比率にて、Ｃ値が１３．８と低いことから、撥水性と滑り性がやや悪化するため、油性マジック汚れの拭き取り性は「可」であった。それ以外の評価項目については、成膜性、塗膜の撥水撥油性、ｎ−ヘキサデカンの転落角、膜の基材への密着性はすべて良好であった。
【手続補正１３】
【補正対象書類名】明細書
【補正対象項目名】０１１１
【補正方法】変更
【補正の内容】
【０１１１】
また比較例２の液組成物では、シリカゾルゲル中、メチル基成分が１１．２質量％と多過ぎたため、成膜性が「不可」であり、膜表面に粒が存在したが、粒のサイズが８．０μｍと大き過ぎた。また、粒子の数も６０個と少ないこと、表面粗さＳｑ値も１２０ｎｍと大き過ぎることから、油性マジック汚れの拭き取り性は「可」であった。塗膜の撥水撥油性は良好であったが、ｎ−ヘキサデカンの転落性がやや劣っていた。膜の基材への密着性は良好であった。
【手続補正１４】
【補正対象書類名】明細書
【補正対象項目名】０１１２
【補正方法】変更
【補正の内容】
【０１１２】
これに対して、表４から明らかなように、実施例１〜７の液組成物では、成膜性、塗膜の撥水撥油性、ｎ−ヘキサデカンの転落角、膜の基材への密着性はすべて良好であった。また膜表面にはすべて粒が７０個〜５００個の範囲内で存在し、その平均粒径は０．１μｍ〜５．０μｍの範囲内にあった。また、Ｆ：Ｃ：Ｓｉの比率も、（０．５〜８）：（１４〜２１）：（７５〜８５）の範囲内にあった。この結果、油性マジック汚れの拭き取り性は良好であった。